(57)【要約】【課題】蛍光体粒子や顔料、金属粒子等の各種高比重粒子を沈降させることなく分散可能であり、さらに当該溶液から得られる層において、変色が生じ難く、当該層を含む装置において、電流のリーク等が生じ難い、高比重粒子分散用溶液の提供を目的とする。【解決手段】板状膨潤粒子と、溶媒とを含み、前記板状膨潤粒子の層間陽イオンが、特定の式で表されるアンモニウム系イオンである、高比重粒子分散用溶液、とする。【選択図】なし【特許請求の範囲】
【請求項１】
板状膨潤粒子と、溶媒とを含み、
前記板状膨潤粒子の層間陽イオンが、下記一般式（１）で表されるアンモニウム系イオンである、高比重粒子分散用溶液。
【化１】
2017011130.tif 000010
（一般式（１）におけるＲ１〜Ｒ４は、それぞれ独立に、水素原子、炭素原子の数が１〜４５のアルキル基、炭素原子の数が１〜４５のポリ（オキシアルキレン）含有基、炭素原子の数が１〜４５のヒドロキシ基含有アルキル基であり、
Ｒ１〜Ｒ４が含む炭素原子の合計数は０以上４５以下である）
【請求項２】
前記一般式（１）における、Ｒ１〜Ｒ４が含む炭素原子の合計数は０以上３０以下である、請求項１に記載の高比重粒子分散用溶液。
【請求項３】
前記一般式（１）における、Ｒ１〜Ｒ４がいずれも水素原子である、請求項１または２に記載の高比重粒子分散用溶液。
【請求項４】
前記高比重粒子分散用溶液全量に対する、前記板状膨潤粒子の量が、０．５質量％以上２０質量％以下である、請求項１〜３のいずれか一項に記載の高比重粒子分散用溶液。
【請求項５】
無機酸化物粒子をさらに含む、請求項１〜４のいずれか一項に記載の高比重粒子分散用溶液。
【請求項６】
前記高比重粒子分散用溶液全量に対する、前記無機酸化物粒子の量が、０．５質量％以上２０質量％以下である、請求項５に記載の高比重粒子分散用溶液。
【請求項７】
前記無機酸化物粒子は、炭素原子の数が１〜４５である炭化水素基で表面修飾されている、請求項５または６に記載の高比重粒子分散用溶液。
【請求項８】
前記溶媒が、多価アルコールを含む、請求項１〜７のいずれか一項に記載の高比重粒子分散用溶液。
【請求項９】
蛍光体粒子と、請求項１〜８のいずれか一項に記載の高比重粒子分散用溶液と、を含む、蛍光体分散液。
【請求項１０】
基板と、前記基板上に配置された発光素子と、前記発光素子を覆う波長変換層と、を有する発光装置の製造方法であって、
請求項９に記載の蛍光体分散液を塗布する工程を含む、発光装置の製造方法。
【請求項１１】
基板と、前記基板上に配置された発光素子と、前記発光素子を覆う波長変換層と、を有する発光装置であって、
前記波長変換層は、蛍光体粒子及び板状膨潤粒子を含み、
前記板状膨潤粒子の層間陽イオンが、下記一般式（１）で表されるアンモニウム系イオンである、発光装置。
【化２】
2017011130.tif 000011
（一般式（１）におけるＲ１〜Ｒ４は、それぞれ独立に、水素原子、炭素原子の数が１〜４５のアルキル基、炭素原子の数が１〜４５のポリ（オキシアルキレン）含有基、炭素原子の数が１〜４５のヒドロキシ基含有アルキル基であり、
Ｒ１〜Ｒ４が含む炭素原子の合計数は０以上４５以下である）
【請求項１２】
前記一般式（１）における、Ｒ１〜Ｒ４が含む炭素原子の合計数は０以上３０以下である、請求項１１に記載の発光装置。
【請求項１３】
前記一般式（１）における、Ｒ１〜Ｒ４がいずれも水素原子である、請求項１１または１２に記載の発光装置。
【請求項１４】
前記波長変換層が、無機酸化物粒子をさらに含む、請求項１１〜１３のいずれか一項に記載の発光装置。
【請求項１５】
前記無機酸化物粒子が、炭素原子の数が１〜４５である炭化水素基で表面修飾されている、請求項１４に記載の発光装置。
【発明の詳細な説明】
【技術分野】
【０００１】
本発明は、高比重粒子分散用溶液、及びこれを含む蛍光体分散液、並びに発光装置、及びその製造方法に関する。
【背景技術】
【０００２】
金属粒子を含むスラリーや、蛍光体粒子を含む蛍光体分散液等では、金属粒子や蛍光体粒子等、比重の高い粒子が沈降しやすいとの課題があった。そこで、従来は、これらの分散液に各種沈降防止剤を添加したり、使用前に溶液を攪拌等する等して、高比重粒子の沈降を抑制していた。
【０００３】
また、特許文献１及び特許文献２には、蛍光体粒子及び溶媒を含む蛍光体分散液に、親油性の膨潤粒子（親油性スメクタイト等）を含めることで、蛍光体粒子の沈降を抑制することが記載されている。
【先行技術文献】
【特許文献】
【０００４】
【特許文献１】国際公開第２０１２／０９０９９９号
【特許文献２】特開２００４−１５３１０９号公報
【発明の概要】
【発明が解決しようとする課題】
【０００５】
しかしながら、特許文献１及び特許文献２に示されるような親油性スメクタイトを含む蛍光体分散液にて発光装置の波長変換層を作製した場合、波長変換層の色が経時で変化したり、発光装置において、電流のリークが生じやすい、との課題があった。
【０００６】
また、高比重粒子の沈降防止剤として、層間陽イオンが金属イオンである板状膨潤粒子も知られている。しかしながら、このような板状膨潤粒子を蛍光体分散液等に用いた場合にも、発光装置において、電流のリークが生じやすかった。また、上記親油性スメクタイトや層間陽イオンが金属イオンである板状膨潤粒子を金属粒子のスラリーに適用し、導電層を形成した場合等にも、当該導電層を含む装置において、電流のリーク等が生じやすかった。
【０００７】
本発明は、上記課題を鑑みてなされたものである。すなわち本発明の目的は、蛍光体粒子や顔料、金属粒子等の各種高比重粒子を沈降させることなく分散可能であり、さらに当該溶液から得られる層において、変色が生じ難く、当該層を含む装置において、電流のリーク等が生じ難い、高比重粒子分散用溶液を提供することにある。
【課題を解決するための手段】
【０００８】
すなわち、本発明の第一は、以下の高比重粒子分散用溶液、及びこれを含む蛍光体分散液にある。
［１］板状膨潤粒子と、溶媒とを含み、前記板状膨潤粒子の層間陽イオンが、下記一般式（１）で表されるアンモニウム系イオンである、高比重粒子分散用溶液。
【化１】
2017011130.tif 000002
（一般式（１）におけるＲ１〜Ｒ４は、それぞれ独立に、水素原子、炭素原子の数が１〜４５のアルキル基、炭素原子の数が１〜４５のポリ（オキシアルキレン）含有基、炭素原子の数が１〜４５のヒドロキシ基含有アルキル基であり、Ｒ１〜Ｒ４が含む炭素原子の合計数は０以上４５以下である）
【０００９】
［２］前記一般式（１）における、Ｒ１〜Ｒ４が含む炭素原子の合計数は０以上３０以下である、［１］に記載の高比重粒子分散用溶液。
［３］前記一般式（１）における、Ｒ１〜Ｒ４がいずれも水素原子である、［１］または［２］に記載の高比重粒子分散用溶液。
［４］前記高比重粒子分散用溶液全量に対する、前記板状膨潤粒子の量が、０．５質量％以上２０質量％以下である、［１］〜［３］のいずれかに記載の高比重粒子分散用溶液。
【００１０】
［５］無機酸化物粒子をさらに含む、［１］〜［４］のいずれかに記載の高比重粒子分散用溶液。
［６］前記高比重粒子分散用溶液全量に対する、前記無機酸化物粒子の量が、０．５質量％以上２０質量％以下である、［５］に記載の高比重粒子分散用溶液。
［７］前記無機酸化物粒子は、炭素原子の数が１〜４５である炭化水素基で表面修飾されている、［５］または［６］に記載の高比重粒子分散用溶液。
［８］前記溶媒が、多価アルコールを含む、［１］〜［７］のいずれかに記載の高比重粒子分散用溶液。
［９］蛍光体粒子と、［１］〜［８］のいずれかに記載の高比重粒子分散用溶液と、を含む、蛍光体分散液。
【００１１】
本発明の第二は、以下の発光装置の製造方法及び発光装置を提供することにある。
［１０］基板と、前記基板上に配置された発光素子と、前記発光素子を覆う波長変換層と、を有する発光装置の製造方法であって、［９］に記載の蛍光体分散液を塗布する工程を含む、発光装置の製造方法。
［１１］基板と、前記基板上に配置された発光素子と、前記発光素子を覆う波長変換層と、を有する発光装置であって、前記波長変換層は、蛍光体粒子及び板状膨潤粒子を含み、前記板状膨潤粒子の層間陽イオンが、下記一般式（１）で表されるアンモニウム系イオンである、発光装置。
【化２】
2017011130.tif 000003
（一般式（１）におけるＲ１〜Ｒ４は、それぞれ独立に、水素原子、炭素原子の数が１〜４５のアルキル基、炭素原子の数が１〜４５のポリ（オキシアルキレン）含有基、炭素原子の数が１〜４５のヒドロキシ基含有アルキル基であり、Ｒ１〜Ｒ４が含む炭素原子の合計数は０以上４５以下である）
【００１２】
［１２］前記一般式（１）における、Ｒ１〜Ｒ４が含む炭素原子の合計数は０以上３０以下である、［１１］に記載の発光装置。
［１３］前記一般式（１）における、Ｒ１〜Ｒ４がいずれも水素原子である、［１１］または［１２］に記載の発光装置。
［１４］前記波長変換層が、無機酸化物粒子をさらに含む、［１１］〜［１３］のいずれかに記載の発光装置。
［１５］前記無機酸化物粒子が、炭素原子の数が１〜４５である炭化水素基で表面修飾されている、［１４］に記載の発光装置。
【発明の効果】
【００１３】
本発明の高比重粒子分散用溶液によれば、蛍光体粒子や顔料、金属粒子等の各種高比重粒子を沈降させることなく分散させることが可能である。またさらに、当該高比重粒子分散用溶液から得られる層では、経時での変色が生じ難く、当該層を含む装置において、電流のリーク等も生じ難い。
【図面の簡単な説明】
【００１４】
【図１】本発明の発光装置の一例を示す概略断面図である。
【図２】本発明の発光装置の他の例を示す概略断面図である。
【発明を実施するための形態】
【００１５】
以下、本発明を詳細に説明するが、本発明は以下の実施の形態に限定されるものではなく、その要旨の範囲内であれば種々に変更して実施することができる。なお、本願において、数値範囲を表す「〜」は、その前後に記載される数値を下限値及び上限値として含む意味で使用する。
【００１６】
１．高比重粒子分散用溶液
本発明は、高い比重を有する粒子を、均一に分散させるための溶液に関し、本発明の高比重粒子分散用溶液には、板状膨潤粒子と、溶媒とが少なくとも含まれる。本発明における「板状膨潤粒子」とは、ケイ酸やアルミニウムの酸化物等からなる薄い層が積み重なった構造を有し、層どうしの間に陽イオン（以下、「層間陽イオン」とも称する）を有する粒子である。板状膨潤粒子の層間陽イオンは、一般的に金属イオンであるが、本発明の高比重粒子分散用溶液に含まれる板状膨潤粒子の層間陽イオンは、特定の構造を有するアンモニウム系イオンである。
【００１７】
前述のように、従来、高比重粒子を含む溶液（以下、「高比重粒子含有液」とも称する）中の高比重粒子の分散安定性を高めるため、板状膨潤粒子を添加することが検討されてきた。高比重粒子含有液に板状膨潤粒子が含まれると、板状膨潤粒子の膨潤によって高比重粒子含有液の粘度が高まり、高比重粒子の沈降が抑制される。しかしながら、板状膨潤粒子の層間陽イオンが金属イオンであると、金属イオンがマイグレートしやすかった。その結果、当該高比重粒子含有液から得られる層を含む装置において、金属イオンに起因する電流のリークが生じやすかった。
【００１８】
一方、板状膨潤粒子の層間陽イオンが有機基を含む場合（特に、層間イオン中の炭素の合計数が５０以上）、高比重粒子含有液から得られる層が経時で変色しやすく、さらに当該層を含む装置でも、電流のリークが生じやすかった。従来公知の親油性の板状膨潤粒子の層間陽イオンには、比較的多くの炭素原子が含まれる。そして、当該炭素原子を含む基（例えば、アルキル基等）は熱や光によって分解されやすい。したがって、これらの分解によって生じた遊離物が変色の原因となったり、当該遊離物がキャリアとなって、電流のリークを誘発すると推察される。
【００１９】
これに対し、本発明では、板状膨潤粒子の層間陽イオンが特定のアンモニウム系イオンであり、層間陽イオンが含む炭素の数は４５以下である。したがって、板状膨潤粒子の層間陽イオンが、熱や光によって分解され難く、高比重粒子分散用溶液から得られる層に着色が生じ難い。また当該層を含む装置において、電流のリークも生じ難い。また、当該板状膨潤粒子を含む高比重粒子分散用溶液によれば、高比重粒子を沈降させることなく、安定して分散させることが可能である。したがって、本発明の高比重粒子分散用溶液は、金属粒子や蛍光体粒子等、各種高比重粒子を分散させるための溶液として、非常に有用である。
【００２０】
１−１．板状膨潤粒子
本発明の高比重粒子分散用溶液に含まれる板状膨潤粒子は、層間陽イオンが、特定のアンモニウム系イオンであり、かつ溶媒中で膨潤して高比重粒子分散用溶液の粘度を高めることが可能な粒子であれば特に制限されない。板状膨潤粒子は、例えば、層状の結晶構造を有する層状粘土鉱物の層間陽イオンを特定のアンモニウム系イオンに置換した粒子等でありうる。
【００２１】
層状粘土鉱物は、一般的に１：１型粘土鉱物と、２：１型粘土鉱物とに分類される。１：１型粘土鉱物は、ケイ酸からなる単位結晶層（４面体の層）と、アルミニウムからなる単位結晶層等（８面体の層）とが１：１で結合した層を有する。一方、２：１型粘土鉱物は、ケイ酸からなる２つの単位結晶層（４面体の層）の間に、アルミニウム、酸化マグネシウム、または鉄を含む単位結晶層（８面体の層）等が挟み込まれた層を有する。
【００２２】
このような層状粘土鉱物では、単位結晶層の一部が同型置換されている（例えば、ケイ酸からなる層のケイ素がＡｌやＦｅ（III）と置換されたり、アルミニウムからなる層の一部がＳｉやＦｅと置換されたり、酸化マグネシウムからなる層のＭｇがＬｉと置換されている）ことが一般的であり、各層が負の電荷を帯びている。そして、これらの層の間に、各種陽イオン（層間陽イオン）が吸着されている。
【００２３】
ここで、一般的な層状粘土鉱物では、上記層間陽イオンが、Ｎａ＋、Ｋ＋、Ｃａ２＋、Ｍｇ２＋、Ａｌ２＋などの金属イオンからなるが、本発明の高比重粒子分散用溶液に含まれる板状膨潤粒子では、層間陽イオンが後述のアンモニウム系イオンに置換されている。
【００２４】
なお、層状粘土鉱物の陽イオンの金属イオンからアンモニウム系イオン等への置換容易性は、塩基置換能あるいは陽イオン交換能と称される。層状粘土鉱物の陽イオン交換能は、一般に、層状粘土鉱物の種類によって異なり、比表面積が大きい層状粘土鉱物ほど、陽イオン交換能は高くなる。
【００２５】
またさらに、層状粘土鉱物の負電荷が結晶層表面に局在しているより、結晶層表面に広く分布している方が陽イオン交換能は高くなる。すなわち、２：１型粘土鉱物では、２つのケイ酸からなる４面体の層に挟まれたＡｌ−Ｏ、Ｍｇ−Ｏ等の８面体の層に、同型置換がある場合に陽イオン交換能が最も高くなる。２：１型粘土鉱物の８面体の層が同型置換された場合、陰電荷と交換性陽イオンとの距離が適度に離れ、静電相互作用が比較的弱くなる。したがって、当該粘土鉱物では、陽イオンを交換しやすい外圏錯体が形成される。これに対し、２：１型粘土鉱物であっても、最外層であるケイ酸からなる４面体の層に同型置換がある場合には、陰電荷の発現が局地的である。そして、同型置換による陰電荷と交換性陽イオンとの距離が近いため、静電相互作用が強い。したがって、当該層状粘土鉱物では、陽イオンを交換し難い内圏錯体が形成されて、陽イオン交換能が低くなる。
【００２６】
一方、１：１型粘土鉱物では、ケイ酸からなる４面体の層及び８面体の層が、それぞれ最外層であるため、同型置換部位において陰電荷の発現が局地的となる。また、陰電荷と交換性陽イオンとの距離が近いため、静電相互作用が強い。したがって、陽イオン交換し難い内圏錯体が形成されて、陽イオン交換能が低い傾向にある。
【００２７】
したがって、本発明の高比重粒子分散用溶液に含まれる板状膨潤粒子は、前述の１：１型の層状粘土鉱物、２：１型の層状粘土鉱物のいずれの構造を有するものでもありうるが、２：１型の層状粘土鉱物の層間陽イオンを置換したものであることが好ましい。
【００２８】
具体的な１：１型層状粘土鉱物の例には、天然または合成の鉱物が含まれ、カオリナイト、ハロサイト等が挙げられる。具体的な２：１型層状粘土鉱物の例には、天然または合成の鉱物が含まれ、天然ヘクトライト、サポナイト、スチブンサイト、ハイデライト、モンモリロナイト、ノントライト、ベントナイト、ラポナイト等のスメクタイト族粘土鉱物；Ｎａ型テトラシリシックフッ素雲母、Ｌｉ型テトラシリシックフッ素雲母、Ｎａ型フッ素テニオライト、Ｌｉ型フッ素テニオライト等の膨潤性雲母族粘土鉱物；白雲母、金雲母、フッ素金雲母、絹雲母、カリウム四ケイ素雲母等の非膨潤性雲母族粘土鉱物；およびバーミキュラライト等が含まれる。
【００２９】
また、２：１型層状粘土鉱物は、８面体の層で同型置換があるスメクタイト族およびバーミキュライトが好ましく、特にスメクタイト族であることが好ましい。スメクタイト族は、他の層状粘土鉱物に対して単位結晶層の荷電の力が比較的弱く、陽イオン交換能が高い。また、スメクタイト族は、透明性が高く、高比重粒子分散用溶液から得られる層が着色し難いとの観点からも好ましい。また特に、合成のスメクタイト族は、不純物が少なく、透明性に優れる。
【００３０】
ここで、本発明の高比重粒子分散用溶液に含まれる板状膨潤粒子の層間陽イオンは、下記一般式（１）で表される構造を有するアンモニウム系イオンである。
【化３】
2017011130.tif 000004
上記式（１）において、Ｒ１〜Ｒ４は、それぞれ独立に、水素原子、炭素原子の数が１〜４５のアルキル基、炭素原子の数が１〜４５のポリ（オキシアルキレン）含有基、または炭素原子の数が１〜４５のヒドロキシ基含有アルキル基であり、かつＲ１〜Ｒ４が含む炭素の数の合計が０〜４５である。Ｒ１〜Ｒ４が含む炭素の数の合計は、より好ましくは０〜３０である。Ｒ１〜Ｒ４に含まれる炭素原子の数が少ないほうが、耐熱性の観点から好ましい。したがって、板状膨潤粒子の層間陽イオンのＲ１〜Ｒ４がいずれも水素原子である、つまりアンモニウムイオンであることが特に好ましい。
【００３１】
Ｒ１〜Ｒ４でありうるアルキル基の炭素原子の数は、より好ましくは１〜３０であり、さらに好ましくは１〜１０である。当該アルキル基は、直鎖状、分岐状、環状いずれの構造を有していてもよい。アルキル基の例には、例えばメチル基、エチル基、プロピル基、イソプロピル基、ブチル基、ペンチル基、ヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基等が含まれる。アルキル基は、好ましくはメチル基、エチル基、プロピル基、ブチル基、ペンチル基、ヘキシル基、ヘプチル基、オクチル基、ノニル基、デシル基である。
【００３２】
Ｒ１〜Ｒ４でありうるポリ（オキシアルキレン）含有基は、ポリ（オキシアルキレン）基を含む基であれば特に制限されない。当該ポリ（オキシアルキレン）含有基の炭素原子の数は、より好ましくは１〜３０であり、さらに好ましくは１〜１０である。当該ポリ（オキシアルキレン）含有基は、例えば一般式（ＣｍＨ２ｍ−Ｏ）ｋ−Ｒ５で表される基でありうる。ｍは１〜４５の整数であり、Ｒ５は水素原子またはアルキル基である。また、ｋは１〜４５である。ただし、上記基に含まれる炭素原子の総数は、４５以下である。ポリ（オキシアルキレン）含有基の例には、例えば（ＣＨ２−ＣＨ２−Ｏ）ｎ−Ｈで表されるポリエチレンオキシ基、（ＣＨ２−ＣＨ２−ＣＨ２−Ｏ）ｐ−Ｈで表されるポリプロピレンオキシ基等が含まれる。ｎは、好ましくは１〜２２であり、好ましくは１〜１５である。一方、ｐは好ましくは１〜１５であり、より好ましくは１〜１０である。
【００３３】
さらに、Ｒ１〜Ｒ４でありうるヒドロキシ基含有アルキル基の炭素原子の数は、より好ましくは１〜３０であり、さらに好ましくは１〜１０である。当該ヒドロキシ基含有アルキル基は、アルキル基に、ヒドロキシル基が少なくとも１つ結合した構造を有する。ヒドロキシ基含有アルキル基ヒドロキシ基含有アルキル基が含むアルキルは、直鎖状、分岐状、環状のいずれの構造を有していてもよい。ヒドロキシ基含有アルキル基は、例えば、第一級、第二級、第三級のアルコール由来の基でありうる。ヒドロキシ基含有アルキル基の例には、ヒドロキシメチル基、１−ヒドロキシエチル基、２−ヒドロキシエチル基、１−ヒドロキシ−ｎ−プロピル基、２−ヒドロキシ−ｎ−プロピル基、３−ヒドロキシ−ｎ−プロピル基、１−ヒドロキシイソプロピル基、２−ヒドロキシイソプロピル基、１−ヒドロキシ−ｎ−ブチル基、２−ヒドロキシ−ｎ−ブチル基、３−ヒドロキシ−ｎ−ブチル基、４−ヒドロキシ−ｎ−ブチル基等が含まれる。
【００３４】
上記一般式（１）で表されるアンモニウム系イオンを層間陽イオンとして含む板状膨潤粒子は、例えば、上述の層状粘土鉱物粒子と、上記アンモニウム系イオンの塩とを反応させることで得られる。具体的には、層間陽イオンが金属イオンである層状粘土鉱物と、上記アンモニウム系イオンの塩とを、水に分散もしくは溶解させる。そして、当該混合液を十分に振とうさせてから、遠心分離によって上澄みを除去する。得られた層状粘土鉱物について、繰り返しこの工程を行う。当該工程により層間陽イオンが金属イオンからアンモニウム系イオンに置換される。なお、元来、層状粘土鉱物に含まれていた金属陽イオン（層間陽イオン）、及び陽イオン源に含まれていたカウンター陰イオンは、水と共に除去される。
【００３５】
アンモニウム系イオンの塩におけるカウンター陰イオンは特に制限されず、例えばＣｌ−、Ｂｒ−、ＮＯ３−、ＯＨ−、ＣＨ３ＣＯＯ−等でありうる。
【００３６】
アンモニウム系イオンの塩の例には、塩化アンモニウム、メチルアンモニウムクロリド、ポリオキシプロピレン・トリアルキルアンモニウムクロリド、ポリオキシプロピレン・トリアルキルアンモニウムブロミド、ジ（ポリオキシプロピレン）・ジアルキルアンモニウムクロリド、ジ（ポリオキシプロピレン）・ジアルキルアンモニウムブロミド、トリ（ポリオキシプロピレン）・アルキルアンモニウムクロリド、トリ（ポリオキシプロピレン）・アルキルアンモニウムブロミド等が含まれる。
【００３７】
ここで、本発明の高比重粒子分散用溶液全量に対して、板状膨潤粒子は０．５〜２０質量％含まれることが好ましく、より好ましくは０．５〜１０．０質量％であり、さらに好ましくは０．５〜２．０質量％である。板状膨潤粒子の量が、０．５質量％以上であると、板状膨潤粒子によって、高比重粒子分散用溶液の粘度が十分に高まりやすい。その結果、高比重粒子分散用溶液に高比重粒子を分散させた際、高比重粒子の分散安定性が高まりやすい。一方、板状膨潤粒子の量が２０質量％以下であると、高比重粒子分散用溶液の粘度が過度に高まり難く、高比重粒子分散用溶液の流動性を十分に維持することができる。
【００３８】
また、板状膨潤粒子の形状は特に制限されないが、平均粒子径は０．３〜１５．０μｍであることが好ましく、より好ましくは０．５〜７．０μｍであり、さらに好ましくは１．０〜５．０μｍである。平均粒子径は、コールターカウンター法により測定される。板状膨潤粒子の平均粒子径が１５．０μｍ以下であると、高比重粒子分散用溶液を各種用途に用いた際に、着色や光の透過率低下が生じ難い。一方、板状膨潤粒子の平均粒径が０．３μｍ以上であると、高比重粒子分散用溶液の粘度が、板状膨潤粒子によって高まりやすくなる。
【００３９】
１−２．溶媒
高比重粒子分散用溶液に含まれる溶媒は、板状膨潤粒子を均一に分散させることが可能であれば特に制限されず、水または有機溶媒のいずれでもありうる。有機溶媒の例には、メタノール、エタノール、１−プロパノール、イソプロピルアルコール、ブタノールなどの１価のアルコールや、エチレングリコール、プロピレングリコール、ジエチレングリコール、グリセリン、１，３−ブタンジオール、１，４−ブタンジオール等の２価以上の多価アルコールが含まれる。高比重粒子分散用溶液には、溶媒が一種のみ含まれてもよく、二種以上含まれてもよい。
【００４０】
ここで、溶媒には、多価アルコールが含まれることが特に好ましい。高比重粒子分散用溶液中に多価アルコールが含まれると、高比重粒子分散用溶液の粘度が適度に高まりやすく、高比重粒子を分散させた際の分散安定性が高まりやすい。また、高比重粒子分散用溶液に後述の無機酸化物粒子が含まれる場合、溶媒に多価アルコールが含まれると、当該無機酸化物粒子の親和性が高まりやすい。
【００４１】
また、溶媒が有機溶媒である場合に、当該有機溶媒の一分子中に含まれる炭素原子の数は、１〜１１であることが好ましく、より好ましくは２〜８である。有機溶媒の一分子中に含まれる炭素原子の数が、上記範囲であると前述の板状膨潤粒子や、後述の無機酸化物粒子との親和性が高まりやすい。
【００４２】
なお、有機溶媒の沸点は１５０℃以上であることが好ましく、２５０℃以下であることが好ましい。有機溶媒の沸点が１５０℃以上であると、高比重粒子分散用溶液の保存安定性が高まる。一方、有機溶媒の沸点が２５０℃以下であると、高比重粒子分散用溶液や、高比重粒子分散用溶液に高比重粒子を分散させた高比重粒子含有液を用いて各種層を形成する際に、溶媒を効率よく乾燥させることができる。
【００４３】
溶媒は、高比重粒子分散用溶液全量に対して、１〜９９質量％含まれることが好ましく、より好ましくは５０〜９５質量％であり、さらに好ましくは７０〜９０質量％である。溶媒の量が上記範囲であると、高比重粒子分散用溶液の濃度を所望の範囲に収めることができる。
【００４４】
１−３．無機酸化物粒子
本発明の高比重粒子分散用溶液には、必要に応じて、無機酸化物粒子が含まれてもよい。高比重粒子分散用溶液に無機酸化物粒子が含まれると、高比重粒子分散用溶液の粘度が高まりやすく、高比重粒子分散用溶液に高比重粒子を分散させた際の分散安定性が高まりやすい。
【００４５】
無機酸化物粒子の例には、ＳｉＯ２、Ａｌ２Ｏ３、ＺｎＯ、ＴｉＯ２、ＺｒＯ等が含まれる。高比重粒子分散用溶液には、無機酸化物粒子が、１種のみ含まれてもよく、２種以上含まれてもよい。
【００４６】
また、無機酸化物粒子の平均粒子径は、前述の溶媒に均一に分散可能な粒子径であれば特に制限されないが、０．１〜１０．０μｍであることが好ましく、より好ましくは３．０〜７．０μｍであり、さらに好ましくは４．０〜６．０μｍである。平均粒子径は、コールターカウンター法により測定される。無機酸化物粒子の平均粒子径が１０．０μｍ以下であると、無機酸化物粒子を前述の溶媒に分散させやすくなる。またさらに高比重粒子分散用溶液を各種用途に用いた際、無機酸化物粒子由来の着色や光の透過率低下が生じ難い。一方、無機酸化物粒子の平均粒径が０．１μｍ以上であると、高比重粒子分散用溶液の粘度が、無機酸化物によって高まりやすくなる。
【００４７】
なお、無機酸化物粒子は、表面処理されておらず、表面に多数の−ＯＨ基を有するものであってもよい。一方、無機酸化物粒子は疎水化処理されていてもよい。表面処理方法は特に制限されないが、例えば表面に炭素の数が１〜４５の炭化水素基を有することが好ましく、より好ましくは１〜３０であり、さらに好ましくは１〜１５である。無機酸化物粒子の表面に炭化水素基が含まれると、高比重粒子分散用溶液において、無機酸化物粒子と溶媒との親和性、特に多価アルコール等とのが高まりやすい。具体的には、無機酸化物粒子表面に存在するＯＨ基と多価アルコールのＯＨ基とが親和する。一方で、無機酸化物粒子表面の炭化水素基と、多価アルコールのアルキレン基等とが親和する。したがって、高比重粒子分散用溶液の粘度が十分に高まりやすくなり、高比重粒子を分散させた際の分散安定性が高まりやすくなる。
【００４８】
ここで、無機酸化物粒子の表面に、炭素の数が１〜４５の炭化水素基を導入する方法は特に制限されない。例えば、モノメチルトリメトキシシラン、ジメチルジメトキシシラン、トリメチルメトキシシラン、モノエチルトリメトキシシラン、ジエチルジメトキシシラン、トリエチルメトキシシラン、プロピルトリメトキシシラン、イソプロピルトリメトキシシラン等のアルキルアルコキシシラン化合物、もしくはヘキサメチルジシラザン等の疎水性化合物にて、無機酸化物を処理する方法でありうる。
【００４９】
以下に、上記疎水性化合物により、無機酸化物粒子の表面を疎水化処理する方法の一例を示すが、無機酸化物粒子の表面処理方法は、当該方法に限定されるものではない。まず、無機酸化物粒子に疎水性化合物を塗布する。疎水性化合物の塗布方法は特に制限されないが、スプレー法で塗布すると、無機酸化物粒子表面に疎水性化合物が均一に付着しやすくなる。また、疎水性化合物の塗布時には、水やアルコールも併せてスプレー塗布することが好ましい。水やアルコールによって、上記疎水性化合物が加水分解されて、無機酸化物粒子表面の−ＯＨ基と反応しやすくなる。その後、疎水性化合物が表面に付着した無機酸化物粒子を、不活性ガス雰囲気下で加熱する。加熱温度は特に制限されないが、通常１５０〜２５０℃程度とすることができる。加熱により、疎水性化合物の加水分解物と無機微粒子表面の−ＯＨ基とが縮合反応し、無機酸化物粒子表面に疎水性の基が導入される。
【００５０】
なお、上記疎水性化合物による疎水化処理の前に、必要に応じて、無機酸化物粒子表面に、非反応性シリコーンオイルを塗布してもよい。無機酸化物粒子表面にシリコーンオイルを塗布すると、無機酸化物粒子の疎水性がさらに高まりやすくなる。
【００５１】
ここで、高比重粒子分散用溶液に含まれる無機酸化物粒子の量は、０．５〜２０質量％であることが好ましく、より好ましくは０．５〜１５質量％であり、さらに好ましくは０．５〜１０質量％である。無機酸化物粒子の量が２０質量％以下であると、相対的に板状膨潤粒子や溶媒の量が多くなり、高比重粒子分散用溶液の安定性が高まりやすい。また、無機酸化物粒子の量が２０質量％以下であると、高比重粒子分散用溶液を各種用途に用いた際に、無機酸化物粒子由来の着色や光の透過率低下が生じ難い。一方、無機酸化物粒子の量が０．５質量％以上であると、高比重粒子分散用溶液の粘度が十分に高まりやすく、高比重粒子を分散させた際に、高比重粒子の沈降が生じ難くなる。
【００５２】
１−４．高比重粒子分散用溶液の物性
高比重粒子分散用溶液の粘度は、１０〜１０００Ｐａ・ｓであることが好ましく、より好ましくは３０〜６００Ｐａ・ｓであり、さらに好ましくは５０〜３００Ｐａ・ｓである。高比重粒子分散用溶液の粘度が上記範囲であると、高比重粒子を分散させた際に、高比重粒子が沈降し難くなる。高比重粒子分散用溶液の粘度は、溶媒の量、板状膨潤粒子の量、無機酸化物粒子の量等によって、調整可能である。
【００５３】
１−５．高比重粒子分散用溶液の調製方法
上述の高比重粒子分散用溶液の調製方法は特に制限されない。例えば、溶媒や板状膨潤粒子、無機酸化物粒子等を一度に混合してこれらを分散させる方法であってもよい。また、溶媒に板状膨潤粒子または無機酸化物粒子のうちいずれか一方を混合し、他方を後から混合する方法であってもよい。
【００５４】
上記板状膨潤粒子や無機酸化物粒子の溶媒への分散は、撹拌ミル、ブレード混練撹拌装置、薄膜旋回型分散機、高圧衝撃式分散装置、自転公転ミキサー等で行うことができる。
【００５５】
上記装置の具体例には、公知のウルトラタラックス（ＩＫＡジャパン社製）、ＴＫホモミクサー（プライミクス社製）、ＴＫパイプラインホモミクサー（プライミクス社製）、ＴＫフィルミックス（プライミクス社製）、クレアミックス（エム・テクニック社製）、クレアＳＳ５（エム・テクニック社製）、キャビトロン（ユーロテック社製）、ファインフローミル（太平洋機工社製）のようなメディアレス撹拌機、ビスコミル（アイメックス製）、アペックスミル（寿工業社製）、スターミル（アシザワ、ファインテック社製）、ＤＭＰＡ・Ｓスーパーフロー（日本アイリッヒ社製）、エムピーミル（井上製作所社製）、スパイクミル（井上製作所社製）、マイティーミル（井上製作所社製）、ＳＣミル（三井鉱山社製）などのメディア攪拌機等やアルティマイザー（スギノマシン社製）、ナノマイザー（吉田機械社製）、ＮＡＮＯ３０００（美粒社製）などの高圧衝撃式分散装置等が含まれる。また、あわとり練太郎（シンキー社製）などの自転公転式ミキサーや超音波分散装置も高比重粒子分散用溶液の調製に好適である。
【００５６】
１−６．用途
本発明の高比重粒子分散用溶液は、高比重粒子を添加したときに、高比重粒子が沈降し難い。したがって、種々の高比重粒子を分散させる溶液として、好適である。高比重粒子分散用溶液の使用方法は特に制限されず、例えば高比重粒子分散用溶液に高比重粒子（例えば顔料、蛍光体粒子、金属粒子等）を分散させた後、当該分散液をそのままインクや蛍光体分散液、研磨用スラリー、金属配線形成用組成物等として使用してもよい。一方、高比重粒子分散用溶液に高比重粒子を分散させた後、当該分散液を、樹脂やセラミック前駆体等とさらに混合して、各種用途に用いてもよい。
【００５７】
高比重粒子分散用溶液に高比重粒子を分散させる方法は特に制限されず、例えば、撹拌ミル、ブレード混練撹拌装置、薄膜旋回型分散機、高圧衝撃式分散装置、自転公転ミキサー等で行うことができる。
【００５８】
また、高比重粒子分散用溶液に分散させる高比重粒子の種類は特に制限されず、顔料、蛍光体粒子、金属粒子等、各種粒子でありうるが、好ましくは比重が１．５〜１１の粒子である。
【００５９】
また、高比重粒子の平均粒子径は特に制限されないが、０．０１〜１００μｍ程度の粒子であることが好ましく、より好ましくは５〜５０μｍである。高比重粒子の平均粒子径が上記範囲であると、高比重粒子分散用溶液によって、高比重粒子を均一に分散させることができる。平均粒子径は、コールターカウンター法により測定される。
【００６０】
さらに、高比重粒子分散用溶液１００質量部に対して、添加する高比重粒子の量は７０質量部以下であることが好ましく、より好ましくは５０質量部以下である。高比重粒子の量が過剰であると、高比重粒子分散用溶液によって、全ての高比重粒子を均一に分散させることが難しいことがあるが、５０質量部以下であれば、均一に分散させることができる。
【００６１】
２．発光装置
前述の高比重粒子分散用溶液は、本発明の発光装置の波長変換層を形成するための蛍光体分散液等にも適用することができる。本発明の発光装置の一例を図１及び図２に示す。本発明の発光装置１００には、基板１と、当該基板１上に配置された発光素子２と、当該発光素子２を覆う波長変換層３とが含まれる。なお、波長変換層３は、発光素子２から出射する特定の波長の光を、他の波長の光に変換可能であれば、その形成位置は特に制限されない。例えば図１に示されるように、発光素子２と接するように形成されていてもよい。一方、図２に示されるように、発光素子２と間隙をあけて形成されていてもよい。図２の発光装置１００では、波長変換層３は、発光素子２と対向する封止基板４の一方の面に形成されている。
【００６２】
ここで、本発明の発光装置１００の波長変換層３には、蛍光体粒子と、板状膨潤粒子とが含まれ、当該板状膨潤粒子の層間陽イオンは、前述の一般式（１）で表されるアンモニウム系イオンである。
【００６３】
前述のように、従来の板状膨潤粒子を含む波長変換層では、板状膨潤粒子の層間陽イオンの分解等に起因して、波長変換層が経時で変色したり、当該波長変換層を含む発光装置において、電流のリークが生じやすい、との課題があった。これに対し、本発明の発光装置では、波長変換層に含まれる板状膨潤粒子の層間陽イオンが、特定のアンモニウム系イオンであり、層間陽イオンが含む炭素の数は４５以下である。したがって、板状膨潤粒子の層間陽イオンが、熱や光によって分解され難く、波長変換層に変色が生じ難い。また、層間陽イオンの分解物等が発生し難いため、発光装置内で電流のリークが生じ難い。また、特定の板状膨潤粒子が波長変換層に含まれるため、波長変換層の強度が高まる、との効果も得られる。さらに上記板状膨潤粒子は、有機溶媒との親和性が高く、波長変換層内に板状粒子が均一に配置される。そして、波長変換層において、板状膨潤粒子の板状の層が平行に並びやすい。したがって、本発明の発光装置では、波長変換層のガスバリア性や耐湿性が高く、発光装置に含まれる電極や金属ワイヤ等の硫化や酸化、またこれに伴う変色が抑制される。
【００６４】
ここで、本発明の発光装置に含まれる発光素子の種類は、特に制限されず、半導体レーザー素子や、発光ダイオード（ＬＥＤ）素子等でありうる。以下、本発明の発光装置について、図１及び図２に示す装置（発光素子２がＬＥＤ素子である場合）を例に説明をするが、本発明の発光装置１００は発光素子２がＬＥＤ素子である装置に限定されない。
【００６５】
２−１．基板
基板１は、ＬＥＤ素子２を支持するための部材である。図１及び図２に示されるように、基板１には、通常、金属からなる電極１１が形成されている。当該電極１１は、基板１の外部に配置される電源（図示せず）から、ＬＥＤ素子２に電気を供給する機能を有する。また、電極１１は、ＬＥＤ素子２が発する光を、発光装置１００の光取り出し面側に反射する反射板として機能することもある。電極１１の形状は特に制限されず、発光装置１００の種類や用途等に合わせて適宜選択される。
【００６６】
基板１は、平板状であってもよく、図１や図２に示されるようにキャビティ（凹部）を有してもよい。基板１がキャビティを有する場合、キャビティの形状は特に制限されない。例えば円錐台状であってもよく、角錐台状や、円柱状、角柱状等であってもよい。
【００６７】
基板１は、絶縁性及び耐熱性を有することが好ましく、セラミック樹脂や耐熱性樹脂からなることが好ましい。耐熱性樹脂の例には、液晶ポリマー、ポリフェニレンスルフィド、芳香族ナイロン、エポキシ樹脂、硬質シリコーンレジン、ポリフタル酸アミド等が含まれる。
【００６８】
また、基板１には、無機フィラーが含まれていてもよい。無機フィラーは、酸化チタン、酸化亜鉛、アルミナ、シリカ、チタン酸バリウム、リン酸カルシウム、炭酸カルシウム、ホワイトカーボン、タルク、炭酸マグネシウム、窒化ホウ素、グラスファイバー等でありうる。
【００６９】
電極１１を有する基板１の作製方法は特に制限されず、一般的には、所望の形状のリードフレームと、樹脂とを一体成型して得られる。
【００７０】
２−２．ＬＥＤ素子
ＬＥＤ素子２は、基板１に形成された電極１１と電気的に接続されて、特定の波長の光を発する素子である。ＬＥＤ素子２が出射する光の波長は特に制限されない。ＬＥＤ素子２は、例えば青色光（４２０ｎｍ〜４８５ｎｍ程度の光）を発する素子であってもよく、紫外光を発する素子であってもよい。またさらに、緑色光や赤色光等を発する素子であってもよい。
【００７１】
ＬＥＤ素子２の構成は、特に制限されない。ＬＥＤ素子２が、青色光を発する素子である場合、ＬＥＤ素子２は、ｎ−ＧａＮ系化合物半導体層（クラッド層）と、ＩｎＧａＮ系化合物半導体層（発光層）と、ｐ−ＧａＮ系化合物半導体層（クラッド層）と、透明電極層との積層体等でありうる。
【００７２】
また、ＬＥＤ素子２の形状は特に制限されず、例えば２００〜３００μｍ×２００〜３００μｍの発光面を有するものでありうる。またＬＥＤ素子２の高さは、通常５０〜２００μｍ程度である。ＬＥＤ素子２は、上面だけでなく、側面や底面からも光が取り出されるものであってもよい。なお、図１に示される発光装置１００には、基板１に１つのＬＥＤ素子２のみが配置されているが、基板１に複数のＬＥＤ素子２が配置されてもよい。
【００７３】
ＬＥＤ素子２と前述の電極１１との接続方法は特に制限されない。例えばＬＥＤ素子２と電極１１とが、図１に示されるように、金属ワイヤ１２を介して接続されてもよい。また、ＬＥＤ素子２と電極１１とが、突起電極（図示せず）を介して接続されてもよい。ＬＥＤ素子２と電極１１とが、金属ワイヤ１２を介して接続される態様をワイヤボンディング型という。一方、ＬＥＤ素子２と電極１１とが突起電極を介して接続される態様をフリップチップボンディング型という。
【００７４】
フリップチップボンディング型の発光装置１００では、ＬＥＤ素子２と基板１との隙間にアンダーフィル材（図示せず）が充填されてもよい。アンダーフィル材は、シリコーン樹脂や、エポキシ樹脂等からなる部材でありうる。
【００７５】
２−３．波長変換層
波長変換層３は、ＬＥＤ素子２が出射した特定波長の光を、他の特定波長の光に変換する層であり、蛍光体粒子と板状膨潤粒子とが少なくとも含まれる。波長変換層３は、前述のように、ＬＥＤ素子２と接するように形成されていてもよく、ＬＥＤ素子２と間隙をおいて形成されていてもよい。また、図１に示されるように、波長変換層３は、ＬＥＤ素子２や電極１１だけでなく、ＬＥＤ素子２が配置された側の基板１を全て被覆する層であってもよい。本発明では、板状膨潤粒子の層間陽イオンから、金属イオンや分解物等が導出され難いため、波長変換層２が電極１１等と接していても、発光装置に電流のリークが生じ難い。
【００７６】
また、波長変換層３には、必要に応じて、上記蛍光体粒子や板状膨潤粒子を結着するためのバインダ等が含まれていてもよい。なお、波長変換層３に含まれる板状膨潤粒子については、前述の高比重粒子分散用溶液に含まれる板状膨潤粒子と同様である。
【００７７】
一方、波長変換層３に含まれる蛍光体粒子は、ＬＥＤ素子２から出射する光により励起されて、ＬＥＤ素子２からの出射光と異なる波長の蛍光を発するものであればよい。例えば、黄色の蛍光を発する蛍光体粒子の例には、ＹＡＧ（イットリウム・アルミニウム・ガーネット）蛍光体等がある。ＹＡＧ蛍光体は、青色ＬＥＤ素子から出射される青色光（波長４２０ｎｍ〜４８５ｎｍ）を受けて、黄色の蛍光（波長５５０ｎｍ〜６５０ｎｍ）を発する。
【００７８】
蛍光体粒子は、例えば１）所定の組成を有する混合原料に、フラックス（フッ化アンモニウム等のフッ化物）を適量混合して加圧し、これを成形体とする。２）得られた成形体を坩堝に詰め、空気中で１３５０〜１４５０℃の温度範囲で、２〜５時間焼成し、焼結体とすることで得られる。
【００７９】
所定の組成を有する混合原料は、Ｙ、Ｇｄ、Ｃｅ、Ｓｍ、Ａｌ、Ｌａ、Ｇａ等の酸化物、または高温で容易に酸化物となる化合物を、化学量論比で十分に混合して得られる。また、所定の組成を有する混合原料は、１）Ｙ、Ｇｄ、Ｃｅ、Ｓｍの希土類元素を化学両論比で酸に溶解した溶液と、シュウ酸とを混合し、共沈酸化物を得る。２）この共沈酸化物と、酸化アルミニウム、または酸化ガリウムとを混合しても得られる。
【００８０】
蛍光体の種類は、ＹＡＧ蛍光体に限定されるものではなく、例えばＣｅを含まない非ガーネット系蛍光体等、他の蛍光体であってもよい。
【００８１】
蛍光体粒子の平均粒径は１μｍ〜５０μｍであることが好ましく、１０μｍ以下であることがより好ましい。蛍光体粒子の粒径が大きいほど発光効率（波長変換効率）が高くなる。一方、蛍光体粒子の粒径が大きすぎると、蛍光体粒子どうしの間に生じる隙間が大きくなる。これにより、波長変換層３の強度が低下しやすい。蛍光体粒子の平均粒径は、レーザー回折式粒度分布計で測定されるＤ５０の値（メディアン径）をいう。レーザー回折式粒度分布測定装置の例には、島津製作所製のレーザー回折式粒度分布測定装置等がある。波長変換層３中に含まれる蛍光体粒子の量は、波長変換層３の全質量に対して、通常５〜１５質量％である。
【００８２】
また、波長変換層３に含まれうるバインダは、エポキシ樹脂やシリコーン樹脂等の透明樹脂や、公知のアルコキシシランモノマーまたはそのオリゴマー等の硬化物からなる透光性セラミックでありうる。
【００８３】
また、図２に示されるように、波長変換層３が、対向基板４と積層されている場合の対向基板４は、可視光に対して透明な基板であれば特に制限されず、ガラス基板や、樹脂製の透明基板でありうる。当該基板の厚みは、通常７００〜２０００μｍであり、好ましくは８００〜１２００μｍである。なお、対向基板４と波長変換層３とが積層された態様では、蛍光体粒子及び板状膨潤粒子を対向基板４と結着するとの観点から、波長変換層３に上記バインダが含まれることが好ましい。また、図２では、波長変換層３が、対向基板４よりＬＥＤ素子２側に形成されているが、対向基板４が波長変換層３よりＬＥＤ素子側となるように、波長変換層３が積層されてもよい。
【００８４】
ここで、いずれの態様においても、波長変換層３の厚みは、１００μｍ以上３０００μｍ以下であり、好ましくは２００μｍ以上２８００μｍ以下であり、さらに好ましくは５００μｍ以上２５００μｍ以下である。波長変換層３の厚みが１００μｍ以上であると、発光素子２からの光を十分に変換することが可能となる。
【００８５】
波長変換層３の形成方法は特に制限されず、波長変換層３に含まれる成分や、波長変換層３を形成する部材等に応じて適宜選択される。波長変換層３の形成方法の例を以下に示すが、これに限定されない。
【００８６】
前述の高比重粒子分散用溶液と蛍光体粒子とを準備し、これらを所望の比率で混合する。蛍光体の分散は、撹拌ミル、ブレード混練撹拌装置、薄膜旋回型分散機、高圧衝撃式分散装置、自転公転ミキサー等、公知の分散装置や攪拌装置で行うことができる。そして、得られた蛍光体分散液を、ディスペンサや、スプレー装置、インクジェット装置等にて、ＬＥＤ素子２上、もしくは対向基板４上に塗布する。その後、蛍光体分散液に含まれる溶媒を乾燥させる。
【００８７】
また、溶媒の乾燥後、必要に応じて、蛍光体粒子等を結着させるためのバインダやその前駆体を塗布し、硬化させてもよい。具体的には、蛍光体や板状膨潤粒子を含む層上に、バインダ成分と、溶媒とを含むバインダ形成用組成物を塗布し、これを硬化させることで、蛍光体粒子や板状膨潤粒子等を結着させることができる。バインダ成分は、前述のシリコーン樹脂やエポキシ樹脂、もしくはその前駆体、公知のアルコキシシランモノマーまたはそのオリゴマー等でありうる。アルコキシシランモノマーやオリゴマーは加水分解・重縮合されてポリシロキサンとなるものであれば特に制限されない。
【００８８】
また、バインダ形成用組成物に含まれる溶媒は、バインダ成分の種類に応じて適宜選択され、例えば、トルエン、キシレンなどの炭化水素類；アセトン、メチルエチルケトンなどのケトン類；ジエチルエーテル、テトラヒドロフランなどのエーテル類、プロピレングリコールモノメチルエーテルアセテート、エチルアセテートなどのエステル類；１価のアルコール；２価以上の多価アルコール；エステル系溶媒等でありうる。
【００８９】
バインダ形成用組成物の塗布方法は、バインダ成分の種類等により適宜選択され、例えばディスペンサーやスプレー装置、インクジェット装置等で塗布することができる。また、バインダ形成用組成物の塗布後、必要に応じて、バインダ形成用組成物を硬化させる。バインダ形成用組成物の硬化方法や硬化条件は、樹脂の種類により適宜選択される。硬化方法の一例として、加熱硬化が挙げられる。
【００９０】
なお、上述の蛍光体分散液と、バインダ形成用組成物とを混合し、これらの混合物をＬＥＤ素子２上や対向基板４上に塗布して、上記波長変換層を形成することも可能である。
【００９１】
２−４．発光装置の用途
前述の発光装置には、さらに他の光学部品（レンズなど）が設けられて各種光学部材とされてもよい。本発明の発光装置では、波長変換層の変色等が生じ難く、さらに波長変換層に含まれる板状膨潤粒子由来の電流リーク等が生じ難い。したがって、長期間に亘って使用可能であり、各種照明装置として、非常に有用である。
【実施例】
【００９２】
以下、本発明を実施例により更に詳細に説明する。しかしながら、本発明の範囲はこれによって何ら制限されない。
【００９３】
［板状膨潤粒子の調製方法］
（板状膨潤粒子１の調製）
スメクタイト（クニミネ社製、スメクトンＳＡ）１ｇと、１ｍｏｌ／Ｌの塩化アンモニウム水溶液９ｇとを混合し、振とう機にて３０分間、当該混合液を振とうさせた。続いて、遠心分離機により、５０００ｒｐｍで１０分間処理し、生じた上澄みを除去した。次いで１ｍｏｌ／Ｌの塩化アンモニウム水溶液９ｇの混合、振とう機による３０分間の振とう、遠心分離機による５０００ｒｐｍで１０分間の処理、及び、上澄みの除去、という操作を４回繰り返して、ゲルを得た。
その後、当該ゲルに水１０ｇを添加した。そして振とう機による３０分間の振とう、遠心分離機による５０００ｒｐｍでの１０分間の処理、上澄みの除去、という操作を３回繰り返し、ゲルを洗浄した。当該ゲルを真空乾燥することにより、層間陽イオンがアンモニウムイオンであるスメクタイトの粉末を得た。
【００９４】
（板状膨潤粒子２の調製）
スメクタイト（クニミネ社製、スメクトンＳＡ）１ｇと、１ｍｏｌ／Ｌのメチルアンモニウムクロリド水溶液９ｇとを混合し、振とう機により混合液を３０分間振とうさせた。続いて、遠心分離機により５０００ｒｐｍで１０分間処理し、生じた上澄みを除去した。次いで、１モル／Ｌのメチルアンモニウムクロリド９ｇの混合、振とう機による３０分間の振とう、遠心分離機による５０００ｒｐｍで１０分間の処理、及び上澄みの除去という操作を３回繰り返した。その後、固液分離後の固形分を水洗浄して副生成電解質を充分除去した。そして、真空乾燥することにより、層間がメチルアンモニウムイオンであるスメクタイトの粉末を得た。
【００９５】
（板状膨潤粒子３〜１６、及び１８〜２０の調製）
上記メチルアンモニウムクロリドを、各種アンモニウム系イオンの塩に替え、スメクタイトの層間陽イオンを表１及び表２に示すアンモニウム系イオンに変更した以外は、板状膨潤粒子２と同様に調製した。なお、アルキルアンモニウム系イオンは、下記一般式（１）で表され、表１及び表２には、当該アンモニウム系イオンのＲ１〜Ｒ４を示す。
【化４】
2017011130.tif 000005
【００９６】
（板状膨潤粒子１７の調製）
スメクタイトを雲母（コープケミカル社製、ミクロマイカＭＫ−１００ＤＳ）に変更し、さらにメチルアンモニウムクロリドを、（ＮＨ２（ＣＨ３）（（ＣＨ２ＣＨ２ＣＨ２Ｏ）３Ｈ）））＋・Ｃｌ−に変更した以外は、板状膨潤粒子２と同様に調製した。
【００９７】
［無機酸化物粒子の調製方法］
（無機酸化物粒子１の調製）
シリカ粉末として親水性シリカのＡＥＲＯＳＩＬ（登録商標）５０（日本アエロジル製）を原料として用いた。このシリカ粉末１００質量部を反応容器に入れ、窒素雰囲気下、攪拌により粉末を流動状態とした。そして、ヘキサメチルジシラザン及び水を５質量部ずつ噴霧し、２００℃で３０分間加熱処理してメチル化ＳｉＯ２粒子を調製した。
【００９８】
（無機酸化物粒子３〜７の調製）
ヘキサメチルジシラザンを、ヘキサペンチルジシラザン（無機酸化物粒子３）、ヘキサデシルジシラザン（無機酸化物粒子４）、ヘキサイコシルジシラザン（無機酸化物粒子５）、ヘキサペンタテトラコンチルジシラザン（無機酸化物粒子６）、ヘキサプロピルジシラザン（無機酸化物粒子７）にそれぞれ変更した以外は、無機酸化物粒子１と同様に親水性シリカの表面を修飾し、表１及び表２に示す無機酸化物粒子を得た。
なお、無機酸化物粒子２は、表面をアルキル基で修飾せずに、親水性シリカのＡＥＲＯＳＩＬ（登録商標）５０（日本アエロジル製）とした。
【００９９】
［実施例１］
イソプロピルアルコール（以下、「ＩＰＡ」とも称する）２０質量％と、１，３−ブタンジオール（以下、「ＢＤ」とも称する）８０質量％とを混合して、混合溶媒を調製した。次いで、板状膨潤粒子１及び無機酸化物粒子１を、それぞれ高比重粒子分散用溶液全量に対する量が２質量％となるよう、混合溶媒に添加した。そして、これらをホモジナイザー（英弘精機社製）で１０分間分散させて、実施例１の高比重粒子分散用溶液を作製した。
【０１００】
［実施例２〜４３、及び比較例１〜５］
溶媒、板状膨潤粒子、及び無機酸化物粒子の量や種類を、表１及び表２に示すように変更した以外は、実施例１と同様に高比重粒子分散用溶液を調製した。
【０１０１】
［評価］
実施例１〜４３、及び比較例１〜５で調製した高比重粒子分散用溶液１００質量部に対して、表１及び表２で示す高比重粒子を５０質量部添加し、ホモジナイザー（英弘精機社製）にて１０分間分散させた。高比重粒子は、ＹＡＧ蛍光体（イットリウム・アルミニウム・ガーネット系蛍光体、比重：４．５）、ＴｉＯ２粒子（比重４．５）、銅粒子（三井金属社製、品番：１４００ＹＭ、粒径：４．２μｍ、比重５．５）、または酸化アルミニウム粒子（三友化学社製：品番Ａ−１１、粒径：40μｍ比重３．１）とした。高比重粒子を高比重粒子分散用溶液に分散させた高比重粒子含有液を用い、以下の方法により耐熱性及び電流リークを評価した。また、沈降耐性は、以下の方法で評価した。結果を表１及び表２に示す。
【０１０２】
（耐熱性（変色）評価）
耐熱性は、高比重粒子含有液の加熱試験後の透過率から評価した。具体的には、以下のように評価した。
高比重粒子を分散させた直後の高比重粒子含有液を、ガラス基板上に乾燥後の厚みが１μｍとなるようにスプレー塗布し、乾燥させた。その後、メチルシリコーン（東レ・ダウコーニング社製、ＯＥ−６２７０  ＨＦ）を硬化後の厚みが２０μｍになるよう、スキージ塗布し、１５０℃で２時間焼成して硬化させた。得られた膜の透過率（Ａ）を分光光度計（日立Ｕ４１００）にて、測定した。さらに、当該膜を１５０℃にて２時間加熱し、加熱後の膜の透過率（Ｂ）を、分光光度計（日立Ｕ４１００）にて、測定した。そして、加熱試験前の透過率（Ａ）と、加熱試験後の透過率（Ｂ）との比（（Ｂ／Ａ）×１００）を算出し、以下のように５段階で評価した。
５：Ｂ／Ａが９８％以上である
４：Ｂ／Ａが９５％以上９８％未満である
３：Ｂ／Ａが９２％以上９５％未満である
２：Ｂ／Ａが９０％以上９２％未満である
１：Ｂ／Ａが９０％未満である
【０１０３】
（電流リークの評価）
電流リークについては、得られる膜の表面抵抗値から評価した。具体的には、以下のように評価した。
高比重粒子を分散させた高比重粒子含有液５０質量部と、メチルシリコーン（東レ・ダウコーニング社製：ＯＥ−６２７０  ＨＦ）５０質量部とを混合し、ガラス基板上にスキージ塗布し、１５０℃で２時間焼成して硬化させた。その後、得られた膜を、恒温恒湿槽内で高湿度下（１５０℃、８５％Ｒｈ）にて２週間保管した。
【０１０４】
抵抗率計（ハイレスタＵＰ  ＭＣＰ−ＨＴ４５０型、三菱アナリテック社製）を用い、高湿度下保存前の膜の表面抵抗値（Ａ）と、高湿度下保存後の表面抵抗値（Ｂ）とを測定し、これらの比（Ｂ／Ａ）で初期からの表面抵抗値の低下率を以下の基準で評価した。
５：Ｂ／Ａが９０％以上である
４：Ｂ／Ａが８０％以上９０％未満である
３：Ｂ／Ａが７０％以上８０％未満である
２：Ｂ／Ａが６０％以上７０％未満である
１：Ｂ／Ａが６０％未満である
【０１０５】
（沈降耐性評価）
各高比重粒子分散用溶液について、高比重粒子を分散させた際の安定性を、以下のように評価した。
まず、実施例及び比較例で調製した高比重粒子分散用溶液１０ｇに、粒径３０μｍの蛍光体粒子５ｇを添加し、ホモジナイザー（英弘精機社製）で１０分間分散させて蛍光体分散液を作製した。
得られた蛍光体分散液を直径２ｃｍ、容積５ｍＬの円筒状のガラス瓶に投入し、２５℃にて２４時間静置した際の上澄みの厚みを計測し、下記の基準で評価した。
５：上澄みが出ない
４：上澄みの厚みが１ｍｍ以下である
３：上澄みの厚みが１ｍｍ以上３ｍｍ未満である
２：上澄みの厚みが３ｍｍ以上５ｍｍ未満である
１：上澄みの厚みが５ｍｍ以上である
【０１０６】
【表１】
2017011130.tif 000006
【０１０７】
【表２】
2017011130.tif 000007
【０１０８】
上記表１及び表２に示されるように、高比重粒子分散用溶液に含まれる板状膨潤粒子の層間陽イオンが、アンモニウム系イオンであり、かつ層間陽イオンが含む炭素原子の合計数が４５以下である場合（実施例１〜４３）には、得られる膜において変色や電流リークが生じ難かった。また、高比重粒子（蛍光体粒子）を分散させた際に、高比重粒子（蛍光体粒子）が沈降し難かった。ただし、板状膨潤粒子の量が高比重粒子分散用溶液全量に対して２０質量％を超えると、若干電流リークが生じやすくなったり、変色が生じやすかった（実施例３９）。層間陽イオンが含む炭素原子の合計数が４５以下であると、層間陽イオンが熱分解等され難く、遊離イオンが生じ難くなるものの、板状膨潤粒子の量が過剰になると、生じる遊離イオンの量が若干増加し、変色や電流リークが生じやすくなる傾向にあると推察される。
【０１０９】
また、溶媒に２価以上のアルコールが含まれると、沈降耐性が良好になりやすかった（例えば、実施例１〜４０、４２、及び４３）。一方、溶媒に１価のアルコールのみが含まれると、沈降耐性が若干低くなった（実施例４１）。溶媒に２価のアルコールが含まれると、高比重粒子分散用溶液の粘度が高まりやすく、高比重粒子が沈降し難かったと推察される。
【０１１０】
一方、板状膨潤粒子の層間陽イオンが、ナトリウムイオンである場合（比較例３及び４）には、得られる膜に変色が生じ難かったものの、電流のリークが生じやすかった。層間陽イオンがマイグレートして、金属が析出しやすかったことが要因の一つであると推察される。
また、板状膨潤粒子の層間陽イオンが、アンモニウムイオンであったとしても、層間陽イオンに含まれる炭素原子の合計数が４５を超える場合（比較例１及び２）には、得られる膜に変色が生じやすく、さらに電流のリークも生じやすかった。層間陽イオンに含まれる炭素原子の数が多くなると、当該層間陽イオンが熱によって劣化しやすくなり、分解物が変色の原因になると推察される。また、層間陽イオンの劣化によって発生した成分がキャリアとなって、電流がリークしたと推察される。
【０１１１】
なお、板状膨潤粒子に層間陽イオンが含まれない場合（比較例５）には、得られる膜に変色や電流リークが生じ難いものの、高比重粒子分散用溶液の粘度が十分に高まらないため、高比重粒子（蛍光体粒子）の沈降が生じやすかった。
【０１１２】
［実施例４４］
（ＬＥＤ素子の実装）
円形パッケージ（開口径３ｍｍ、底面直径２ｍｍ、壁面角度６０°）の収容部の中央に、１つの青色ＬＥＤ素子（直方体状；２００μｍ×３００μｍ×１００μｍ）を実装した。円形パッケージには、図１に示されるように、電極１１が形成されており、当該電極１１と青色ＬＥＤ素子２とをワイヤボンディングした。
【０１１３】
（波長変換層の形成）
実施例１と同様の組成を有する高比重粒子分散用溶液を準備し、当該高比重粒子分散用溶液１００質量部に対して、ＹＡＧ蛍光体（イットリウム・アルミニウム・ガーネット系蛍光体、比重：４．５）を５０質量部添加し、ホモジナイザー（英弘精機社製）にて１０分間分散させた。得られた蛍光体分散液を、前述のＬＥＤ素子上にスプレー塗布した。このとき、スプレー圧は０．２ＭＰａ、スプレーノズルとＬＥＤ素子との相対移動速度は５５ｍｍ／ｓとした。その後、蛍光体分散液の塗膜を１５０℃で１５分間乾燥させた。
【０１１４】
（バインダ形成用組成物の塗布）
ポリシロキサンオリゴマー分散液（ポリシロキサンオリゴマー（有機ポリシロキサン）１４質量％、イソプロピルアルコール８６質量％；ＫＢＭ１３、信越化学工業株式会社製）１ｇと、イソプロピルアルコール０．３ｇとを混合して、バインダ形成用組成物とした。当該バインダ形成用組成物を上記蛍光体分散液の塗膜上にスプレー塗布し、１５０℃で１時間加熱・焼成した。スプレー圧は０．０５ＭＰａ、スプレーノズルとＬＥＤ素子との相対移動速度は１５０ｍｍ／ｓとした。当該工程により、厚み３５μｍの波長変換層が得られた。
【０１１５】
［実施例４５〜８３、及び比較例６〜１０］
高比重粒子分散用溶液を、表３及び表４に示す組成に変更した以外は、実施例４４と同様にＬＥＤ装置を作製した。
【０１１６】
［評価］
得られたＬＥＤ装置について、以下の方法で全光束を測定し、評価した。蛍光体含有層が変色したり、ＬＥＤ装置に電流リークが生じた場合には、全光束が低下する。したがって、全光束を測定することで、これらを評価できる。結果を下記表３及び４に示す。
【０１１７】
（全光束評価方法）
作製直後のＬＥＤ装置に２０ｍＡの電流を流し、初期の全光束値（Ａ）を測定した。全光束測定は、コニカミノルタセンシング社製、分光放射輝度計ＣＳ−１０００Ａで行った。その後、ＬＥＤ装置を１５０℃の環境下に２時間静置し、加熱処理後の全光束値（Ｂ）を同様に測定した。そして、初期の全光束との比（（Ｂ／Ａ）×１００）を算出し、以下のように５段階で評価した。
５：Ｂ／Ａが９５％以上である
４：Ｂ／Ａが９０％以上９５％未満である
３：Ｂ／Ａが８０％以上９０％未満である
２：Ｂ／Ａが７０％以上８０％未満である
１：Ｂ／Ａが７０％未満である
【０１１８】
【表３】
2017011130.tif 000008
【０１１９】
【表４】
2017011130.tif 000009
【０１２０】
上記表３及び表４に示されるように、波長変換層に含まれる板状膨潤粒子の層間陽イオンが、アンモニウム系イオンであり、かつ層間陽イオンが含む炭素原子の合計数が４５以下である場合（実施例４４〜８３）には、全光束低下が生じ難かった。ただし、板状膨潤粒子の量が高比重粒子分散用溶液全量に対して２０質量％を超えると、全光束が低下する傾向にあった（実施例８１）。
【０１２１】
一方、板状膨潤粒子の層間陽イオンが、ナトリウムイオンである場合（比較例８及び９）には、全光束低下が生じやすかった。層間陽イオンがマイグレートして、金属が析出しやすかったことが要因の一つであると推察される。
【０１２２】
また、板状膨潤粒子の層間陽イオンが、アンモニウムイオンであったとしても、層間陽イオンに含まれる炭素原子の合計数が４５を超える場合（比較例６及び７）には、全光束低下が著しかった。層間陽イオンに含まれる炭素原子の数が多くなると、当該層間陽イオンが熱によって劣化しやすくなり、分解物が変色の原因になったと推察される。また、層間陽イオンの劣化によって発生した成分がキャリアとなって、電流のリークも生じたと推察される。
【０１２３】
なお、板状膨潤粒子に層間陽イオンが含まれない場合（比較例１０）には、蛍光体分散液に沈降が生じ、均一に蛍光体粒子を含む波長変換層の形成が困難であった。
【産業上の利用可能性】
【０１２４】
本発明の高比重粒子分散用溶液は、得られる膜に変色が生じ難く、さらに当該膜を含む装置において、電流リークが生じ難い。さらに、高比重粒子を分散させた際に、高比重粒子の沈降等が少なく、安定である。したがって、各種インクや、蛍光体層形成用の分散液、スラリー調製用の溶液として、非常に有用である。
【符号の説明】
【０１２５】
１  基板
２  発光素子（ＬＥＤ素子）
３  波長変換層
４  対向基板
１１  電極
１２  金属ワイヤ
１００  発光装置
【図１】
2017011130.tif 000012
【図２】
2017011130.tif 000013